(57)【要約】【課題】効率的に電極とセパレータとの間に高い接着性を発現することができるフッ化ビニリデン共重合体粒子を提供する【解決手段】フッ化ビニリデンと、酸素原子を含む官能基を有する化合物と、を含むフッ化ビニリデン共重合体粒子であって、フッ化ビニリデン重合体粒子の表面における酸素原子比率は、このフッ化ビニリデン共重合体粒子の表面以外における酸素原子比率よりも高い。【選択図】なし【特許請求の範囲】
【請求項１】
フッ化ビニリデンと、酸素原子を含む官能基を有する化合物と、を含むフッ化ビニリデン共重合体粒子であって、
上記フッ化ビニリデン共重合体粒子の表面における酸素原子比率は、当該フッ化ビニリデン共重合体粒子の当該表面以外における酸素原子比率よりも高いことを特徴とするフッ化ビニリデン共重合体粒子。
【請求項２】
ＸＰＳ（Ｘ線光電子分光法）測定によって求められる上記表面に存在する元素のうち、酸素原子比率が９ａｔｏｍｉｃ％以上である請求項１に記載のフッ化ビニリデン共重合体粒子。
【請求項３】
上記酸素原子を含む官能基は、カルボキシル基又はカルボン酸エステルであることを特徴とする請求項１又は２に記載のフッ化ビニリデン共重合体粒子。
【請求項４】
上記酸素原子を含む官能基を有する化合物として、不飽和二塩基酸、不飽和二塩基酸モノエステル、下記式（２）で表される化合物、下記式（３）で表される化合物及び下記式（４）で表される化合物からなる群から選択される少なくとも１種を含むことを特徴とする、請求項１〜３のいずれか１項に記載のフッ化ビニリデン共重合体粒子。
【化１】
2018172596.tif 000013
（上記式（２）中、Ｒ１、Ｒ２及びＲ３は、それぞれ独立に水素原子、塩素原子又は炭素数１〜５のアルキル基であり、Ｘ１は、主鎖が原子数１〜１９で構成される分子量４７２以下の原子団であり、かつ酸素原子及び窒素原子から選ばれる少なくとも一つのヘテロ原子を含む。）
【化２】
2018172596.tif 000014
（上記式（３）中、Ｒ４、Ｒ５及びＲ６は、それぞれ独立に水素原子、塩素原子又は炭素数１〜５のアルキル基であり、Ｘ２は主鎖が原子数１〜１９で構成される分子量４８４以下の原子団であり、かつ酸素原子及び窒素原子から選ばれる少なくとも一つのヘテロ原子を含む。）
【化３】
2018172596.tif 000015
（上記式（４）中、Ｒ７、Ｒ８及びＲ９は、それぞれ独立に水素原子、塩素原子又は炭素数１〜５のアルキル基であり、Ｒ１０は、水素原子、又は少なくとも一つのヒドロキシル基を含む炭素数１〜５の炭化水素部分である。）
【請求項５】
上記式（２）で表される化合物は、下記式（５）で表される化合物であることを特徴とする請求項４に記載のフッ化ビニリデン共重合体粒子。
【化４】
2018172596.tif 000016
（上記式（５）中、Ｒ１、Ｒ２及びＲ３はそれぞれ独立に水素原子、塩素原子又は炭素数１〜５のアルキル基であり、Ｘ３は、主鎖が原子数１〜１８で構成される分子量４５６以下の原子団である。）
【請求項６】
フッ化アルキルビニル化合物をさらに含むことを特徴とする、請求項１から５の何れか１項に記載のフッ化ビニリデン共重合体粒子。
【請求項７】
請求項１から６の何れか１項に記載のフッ化ビニリデン共重合体粒子、及び分散媒を含むことを特徴とする分散液。
【請求項８】
二次電池における負極層と正極層との間に設けられるセパレータの少なくとも一方の面に設けられるフッ素樹脂層の形成のためのコーティング組成物であって、
請求項１から６の何れか１項に記載のフッ化ビニリデン共重合体粒子を含むことを特徴とするコーティング組成物。
【請求項９】
増粘剤をさらに含むことを特徴とする請求項８に記載のコーティング組成物。
【請求項１０】
フィラーをさらに含むことを特徴とする請求項８又は９に記載のコーティング組成物。
【請求項１１】
請求項８から１０の何れか１項に記載のコーティング組成物から形成されたフッ素樹脂層が少なくとも一方の面に設けられていることを特徴とするセパレータ。
【請求項１２】
請求項１１に記載のセパレータを備えることを特徴とする二次電池。
【請求項１３】
二次電池における負極層と正極層との間に設けられるセパレータに接するように、当該負極層及び当該正極層の少なくとも一方の面に設けられるフッ素樹脂層の形成のためのコーティング組成物であって、請求項１から６のいずれか１項に記載のフッ化ビニリデン共重合体粒子を含むことを特徴とするコーティング組成物。
【請求項１４】
請求項１から６の何れか１項に記載のフッ化ビニリデン共重合体粒子を含むことを特徴とするバインダー組成物。
【発明の詳細な説明】
【技術分野】
【０００１】
本発明は、フッ化ビニリデン重合体粒子及びその利用に関し、さらに詳細には、フッ化ビニリデン共重合体粒子及びこれを用いた分散液、コーティング組成物、セパレータ及び二次電池に関する。
【背景技術】
【０００２】
近年、電子技術の発展はめざましく、小型携帯機器の高機能化が進んでいる。そのため、これらに使用される電源には小型化及び軽量化、すなわち高エネルギー密度化が求められている。高いエネルギー密度を有する電池として、例えばリチウムイオン二次電池等に代表される非水電解質二次電池が広く使用されている。
【０００３】
このような非水電解質二次電池は、地球環境問題及び省エネルギーの観点から、二次電池とエンジンとを組み合わせたハイブリッド自動車、及び二次電池を電源にした電気自動車等にも利用されており、その用途が拡大している。
【０００４】
一般に、非水電解質二次電池の電極（正極及び負極）の間にはセパレータが設けられている。非水電解質二次電池において、電極とセパレータとの間に隙間が生じると、電池特性及び電池寿命の低下といった問題が生じることが知られている。そのため、電極とセパレータとの接着部の接着性を向上させることが求められている。
【０００５】
このようなことから、電極とセパレータとの接着性を向上させるフッ化ビニリデン系共重合体組成物が開発されており、例えば特許文献１には、アクリルプロピルコハク酸（ＡＰＳ）及びマレイン酸モノメチル（ＭＭＭ）等の、酸素原子を含む官能基に由来する構成単位を含有させることによって、電極との接着性を向上させた、フッ化ビニリデン系共重合体組成物が記載されている。
【先行技術文献】
【特許文献】
【０００６】
【特許文献１】国際公開第２０１２／０９０８７６号（２０１２年７月５日公開）
【発明の概要】
【発明が解決しようとする課題】
【０００７】
しかしながら、特許文献１に記載のフッ化ビニリデン系共重合体組成物において、上述した化合物に由来する構成単位の含有量が同量であっても、電極とセパレータとの間の接着性に差が生じることがある。
【０００８】
本発明は、上記課題を鑑みてなされたものであり、その目的は、同量の酸素原子を含む官能基に由来する化合物を含む場合であっても、より効率的に電極とセパレータとの間に高い接着性を発現することができるフッ化ビニリデン共重合体粒子を提供することにある。
【課題を解決するための手段】
【０００９】
本発明に係るフッ化ビニリデン共重合体粒子は、フッ化ビニリデンと、酸素原子を含む官能基を有する化合物と、を含むフッ化ビニリデン共重合体粒子であって、このフッ化ビニリデン共重合体粒子の表面における酸素原子比率は、このフッ化ビニリデン共重合体粒子の表面以外における酸素原子比率よりも高い。
【００１０】
本発明に係るフッ化ビニリデン共重合体粒子は、ＸＰＳ測定において求められる上記表面に存在する元素のうち、酸素原子比率が９ａｔｏｍｉｃ％以上であることが好ましい。
【００１１】
また、本発明に係るフッ化ビニリデン共重合体粒子において、酸素原子を含む官能基は、カルボキシル基又はカルボン酸エステルであることが好ましい。
【００１２】
さらに、本発明に係るフッ化ビニリデン共重合体粒子において、酸素原子を含む官能基を有する化合物として、不飽和二塩基酸、不飽和二塩基酸モノエステル、下記式（２）で表される化合物、下記式（３）で表される化合物、及び下記式（４）で表される化合物からなる群から選択される少なくとも１種を含むことが好ましい。
【００１３】
【化１】
2018172596.tif 000002
【００１４】
（上記式（２）中、Ｒ１、Ｒ２及びＲ３は、それぞれ独立に水素原子、塩素原子又は炭素数１〜５のアルキル基であり、Ｘ１は、主鎖が原子数１〜１９で構成される分子量４７２以下の原子団であり、かつ酸素原子及び窒素原子から選ばれる少なくとも一つのヘテロ原子を含む。）
【００１５】
【化２】
2018172596.tif 000003
【００１６】
（上記式（３）中、Ｒ４、Ｒ５及びＲ６は、それぞれ独立に水素原子、塩素原子又は炭素数１〜５のアルキル基であり、Ｘ２は主鎖が原子数１〜１９で構成される分子量４８４以下の原子団であり、かつ酸素原子及び窒素原子から選ばれる少なくとも一つのヘテロ原子を含む。）
【００１７】
【化３】
2018172596.tif 000004
【００１８】
（上記式（４）中、Ｒ７、Ｒ８及びＲ９は、それぞれ独立に水素原子、塩素原子又は炭素数１〜５のアルキル基であり、Ｒ１０は、水素原子、又は少なくとも一つのヒドロキシル基を含む炭素数１〜５の炭化水素部分である。）
本発明に係るフッ化ビニリデン共重合体粒子において、上記式（２）で表される化合物は、下記式（５）で表される化合物であることが好ましい。
【００１９】
【化４】
2018172596.tif 000005
【００２０】
（上記式（５）中、Ｒ１、Ｒ２及びＲ３はそれぞれ独立に水素原子、塩素原子又は炭素数１〜５のアルキル基であり、Ｘ３は、主鎖が原子数１〜１８で構成される分子量４５６以下の原子団である。）
本発明に係るフッ化ビニリデン共重合体粒子は、フッ化アルキルビニル化合物をさらに含むことが好ましい。
【００２１】
本発明に係るフッ化ビニリデン共重合体粒子は、例えば、コーティング組成物、セパレータ、二次電池に用いることができる。これらの用途に用いられる本発明に係るフッ化ビニリデン共重合体粒子は、その粒子の形状が維持される形態であればよく、例えば分散液の形態で用いることもできる。
【発明の効果】
【００２２】
本発明によれば、より効率的に電極とセパレータとの間の接着性を向上することができるフッ化ビニリデン共重合体粒子を提供することができる。
【発明を実施するための形態】
【００２３】
本実施形態に係るフッ化ビニリデン共重合体粒子は、フッ化ビニリデンと、酸素原子を含む官能基を有する化合物とを含むフッ化ビニリデン共重合体粒子であって、このフッ化ビニリデン共重合体粒子の表面における酸素原子比率は、このフッ化ビニリデン共重合体粒子の表面以外における酸素原子比率よりも高いものである。以下、本実施形態に係るフッ化ビニリデン重合体粒子について、詳細に説明する。
【００２４】
〔フッ化ビニリデン共重合体粒子〕
本実施形態に係るフッ化ビニリデン共重合体粒子（以下、単に「フッ化ビニリデン共重合体粒子」ともいう）は、フッ化ビニリデンに由来する構成単位を主構成単位とする共重合体粒子である。なお、本明細書において「主構成単位」とは、重合体を構成する構成単位のうち、最も多くの割合を占める構成単位を意味する。
【００２５】
フッ化ビニリデン共重合体粒子は、より具体的には、フッ化ビニリデンと、酸素原子を含む官能基を有する化合物（以下、「酸素原子含有化合物」ともいう）との共重合体からなる粒子である。
【００２６】
本実施形態の酸素原子含有化合物において、酸素原子を含む官能基は、カルボキシル基又はカルボン酸エステルであることが好ましい。また、酸素原子含有化合物としては、例えば、不飽和二塩基酸、不飽和二塩基酸モノエステル、下記式（２）で表される化合物、下記式（３）で表される化合物及び下記式（４）で表される化合物からなる群選択される、１種又は２種以上が挙げられる。
【００２７】
【化５】
2018172596.tif 000006
【００２８】
【化６】
2018172596.tif 000007
【００２９】
【化７】
2018172596.tif 000008
【００３０】
本発明に係るフッ化ビニリデン共重合体粒子において、上記式（２）で表される化合物は、下記式（５）で表される化合物であることが好ましい。以下、これらの化合物について、順に具体的に説明する。
【００３１】
本実施形態に係る不飽和二塩基酸として、例えば、フマル酸、マレイン酸、シトラコン酸及びフタル酸等が挙げられる。これらのうちから選択される少なくとも１種以上の不飽和二塩基酸を含むことにより、電極とフッ素樹脂層との間の接着性及びセパレータ基材とフッ素樹脂層との間の接着性が向上する。
【００３２】
本実施形態に係る不飽和二塩基酸モノエステルとして、例えば、フマル酸モノメチル、フマル酸モノエチル、マレイン酸モノメチル、マレイン酸モノエチル、シトラコン酸モノメチル、シトラコン酸モノエチル、フタル酸モノメチル及びフタル酸モノエチル等が挙げられる。これらのうちから選択される少なくとも１種以上の不飽和二塩基酸モノエステルを含むことにより、電極とフッ素樹脂層との間の接着性及びセパレータ基材とフッ素樹脂層との間の接着性が向上する。
【００３３】
本実施形態に係る上記式（２）で表される化合物において、上記式（２）中、Ｒ１、Ｒ２、及びＲ３は、それぞれ独立に水素原子、フッ素原子、塩素原子又は炭素数１〜５のアルキル基である。
【００３４】
炭素数１〜５のアルキル基としては、例えば、メチル基、エチル基、プロピル基及びイソプロピル基等が挙げられる。本実施形態において、Ｒ１は水素原子又はメチル基であることが好ましく、水素原子であることがより好ましい。また、Ｒ２は水素原子又はメチル基であることが好ましく、水素原子であることがより好ましい。また、Ｒ３は水素原子、フッ素原子、又はメチル基であることが好ましく、水素原子であることがより好ましい。
【００３５】
上記式（２）中、Ｘ１を構成する主鎖は、原子数１〜１９であり、原子数１〜１４であることが好ましく、原子数１〜９であることがより好ましい。
【００３６】
このような主鎖を構成する原子としては、例えば、炭素原子及びヘテロ原子等が挙げられる。なお、本明細書において、主鎖の原子数に水素原子の原子数は含まないものとする。また、主鎖の原子数とは、Ｘ１の右側に記載されたカルボキシル基と、Ｘ１の左側に記載された基（Ｒ１Ｒ２Ｃ＝ＣＲ３‐ＣＯ‐）とを、最も少ない原子数で結ぶ鎖の骨格部分の原子数を意味するものとする。
【００３７】
上記式（２）中、Ｘ１の原子団の分子量は４７２以下であればよいが、１７２以下であることが好ましい。また、原子団である場合の分子量の下限としては特に限定はないが、通常は１５程度である。
【００３８】
また、上記式（２）中、Ｘ１は、酸素原子及び窒素原子から選ばれる少なくとも一つのヘテロ原子を含む。なお、上述の原子団は、ヘテロ原子を少なくとも一つ含んでいればよく、複数含んでいてもよい。フッ化ビニリデンとの共重合性の観点から、ヘテロ原子は、酸素原子であることが好ましい。なお、ヘテロ原子は原子団の主鎖と側鎖との両方に含まれていてもよいし、いずれか一方のみに含まれていてもよい。さらには、原子団の側鎖に１つ以上のカルボキシル基を含んでいてもよい。
【００３９】
本実施形態に係る上記式（２）で表される化合物は、具体的には、下記式（５）で表される化合物であることが好ましい。
【００４０】
【化８】
2018172596.tif 000009
【００４１】
本実施形態に係る上記式（５）で表される化合物において、上記式（５）におけるＲ１、Ｒ２及びＲ３は、それぞれ上記式（２）におけるＲ１、Ｒ２及びＲ３と同一であり、Ｘ３は、主鎖が原子数１〜１８で構成される分子量４５６以下の原子団である。
【００４２】
上記式（５）で表される化合物におけるＸ３を構成する主鎖は、原子数１〜１８であればよいが、好ましくは原子数１〜１３であり、より好ましくは原子数１〜８である。主鎖を構成する原子としては、例えば、炭素原子及びヘテロ原子等が挙げられる。なお、主鎖の原子数に水素原子の原子数は含まない。また、主鎖の原子数とは、式（５）中、Ｘ３の右側に記載されたカルボキシル基と、Ｘ３の左側に記載された基（Ｒ１Ｒ２Ｃ＝ＣＲ３‐ＣＯ‐Ｏ‐）とを、最も少ない原子数で結ぶ鎖の骨格部分の原子数を意味している。
【００４３】
本実施形態において、上記式（５）で表される化合物におけるＸ３の原子団の分子量は４５６以下であればよいが、好ましくは１５６以下である。また、原子団である場合の分子量の下限としては特に限定はないが、通常は１５程度である。
【００４４】
また上記式（５）中、Ｘ３は、酸素原子及び窒素原子から選ばれる少なくとも一つのヘテロ原子を含んでいてもよいし、複数のヘテロ原子を含んでいてもよい。なお、ヘテロ原子は原子団の主鎖と側鎖との両方に含まれていてもよいし、いずれか一方のみに含まれていてもよい。
【００４５】
本実施形態に係る上記式（２）で表される化合物としては、具体的には、例えば、アクリロイロキシプロピルコハク酸、アクリロイロキシエチルコハク酸、メタクリロイロキシエチルコハク酸、メタクリロイロキシプロピルコハク酸、２−カルボキシエチルアクリレート、２−カルボキシエチルメタクリレート、アクリロイロキシエチルフタル酸、メタクリロイロキシエチルフタル酸、Ｎ−カルボキシエチル（メタ）アクリルアミド、及びカルボキシエチルチオ（メタ）アクリレート等が挙げられる。詳しくは後述する電極とフッ素樹脂層との間の接着性及びセパレータ基材とフッ素樹脂層との間の接着性の観点から、上記式（２）で表される化合物は、アクリロイロキシプロピルコハク酸及び／又はアクリロイロキシエチルコハク酸であることが好ましい。
【００４６】
本実施形態に係る上記式（３）で表される化合物において、上記式（３）中、Ｒ４、Ｒ５及びＲ６は、それぞれ独立に水素原子、フッ素原子、塩素原子又は炭素数１〜５のアルキル基である。炭素数１〜５のアルキル基としては、メチル基、エチル基、プロピル基及びイソプロピル基が挙げられる。本実施形態において、Ｒ４は水素原子又はメチル基であることが好ましく、水素原子であることがより好ましい。また、Ｒ５は水素原子又はメチル基であることが好ましく、水素原子であることがより好ましい。さらに、Ｒ６は水素原子、フッ素原子、又はメチル基であることが好ましく、水素原子であることがより好ましい。
【００４７】
上記式（３）中、Ｘ２を構成する主鎖は、原子数１〜１９であればよいが、好ましくは原子数１〜１４であり、より好ましくは原子数１〜９である。主鎖を構成する原子としては、例えば、炭素原子及びヘテロ原子等が挙げられる。なお、主鎖の原子数に水素原子の原子数は含まない。また、主鎖の原子数とは、上記式（３）中、Ｘ２の右側に記載されたカルボキシル基と、Ｘ２の左側に記載された基（Ｒ４Ｒ５Ｃ＝ＣＲ６‐Ｏ‐）とを、最も少ない原子数で結ぶ鎖の骨格部分の原子数を意味している。
【００４８】
上記式（３）中、Ｘ２の原子団の分子量は４８４以下であればよいが、好ましくは１８４以下である。また、原子団である場合の分子量の下限としては特に限定はないが、通常は１５程度である。
【００４９】
また、上記式（３）中、Ｘ２は、酸素原子及び窒素原子から選ばれる少なくとも一つのヘテロ原子を含む。また上述の原子団は、ヘテロ原子を少なくとも一つ含んでいればよく、複数含んでいてもよい。フッ化ビニリデンとの共重合性の観点から、ヘテロ原子は、酸素原子であることが好ましい。なお、ヘテロ原子は原子団の主鎖と側鎖との両方に含まれていてもよく、いずれか一方のみに含まれていてもよい。また原子団の側鎖に１つ以上のカルボキシル基を含んでいてもよい。
【００５０】
本実施形態に係る上記式（３）で表される化合物としては、具体的には、例えば、ビニルカルボキシメチルエーテル、ビニルカルボキシエチルエーテル等が挙げられる。
【００５１】
本実施形態に係る上記式（４）で表される化合物において、上記式（４）中、Ｒ７、Ｒ８及びＲ９は、それぞれ独立に水素原子、フッ素原子、塩素原子又は炭素数１〜５のアルキル基である。炭素数１〜５のアルキル基としては、メチル基、エチル基、プロピル基及びイソプロピル基等が挙げられる。本実施形態において、Ｒ７、Ｒ８及びＲ９は、それぞれ水素原子であることが好ましい。
【００５２】
また、上記式（４）中、Ｒ１０は、水素原子、又は少なくとも一つのヒドロキシル基を含む炭素数１〜５の炭化水素部分である。ヒドロキシル基を含む炭素数１〜５の炭化水素部分としては、例えばヒドロキシエチル基及びヒドロキシプロピル基等が挙げられる。
【００５３】
上記式（４）で表される化合物としては、具体的には、例えば、アクリル酸、メタクリル酸、２−ヒドロキシエチルアクリレート、２−ヒドロキシプロピルアクリレート２−ヒドロキシエチルメチルアクリレート、２−ヒドロキシプロピルメタクリレート等が挙げられる。詳しくは後述する電極とフッ素樹脂層との間の接着性の観点から、上記式（４）で表される化合物はアクリル酸であることが好ましい。
【００５４】
また、本実施形態に係るフッ化ビニリデン共重合体粒子は、上述した酸素原子含有化合物以外の構成単位をさらに含んでいてもよい。そのような化合物としては、例えば、ハロゲン化アルキルビニル化合物、炭化水素化単量体、ジメタクリル酸（ポリ）アルキレングリコールエステル、ジアクリル酸（ポリ）アルキレングリコールエステル、及びポリビニルベンゼン等が挙げられる。
【００５５】
ハロゲン化アルキルビニル化合物としては、例えばフッ化アルキルビニル化合物が挙げられ、具体的には、例えば、ヘキサフルオロプロピレン（ＨＦＰ）、クロロトリフルオロエチレン（ＣＴＦＥ）、トリフルオロエチレン（ＴＦＥ）、テトラフルオロエチレン、ヘキサフルオロエチレン、及びフルオロアルキルビニルエーテル等が挙げられ、中でもヘキサフルオロプロピレン、クロロトリフルオロエチレンが好ましい。
【００５６】
本実施形態において、フッ化ビニリデン共重合体粒子の表面における酸素原子比率は、このフッ化ビニリデン共重合体のその表面以外における酸素原子比率よりも高い。これは、接着性に寄与する酸素原子を含む官能基が、フッ化ビニリデン共重合体粒子の内方よりも表面に多く存在していることを意味している。つまり、本実施形態に係るフッ化ビニリデン共重合体粒子は、接着性に寄与する酸素原子含有化合物の添加量が同じである他のフッ化ビニリデン共重合体粒子と比較して、フッ化ビニリデン共重合体粒子の表面に露出する酸素原子の量が多い。換言すれば、本実施形態に係るフッ化ビニリデン共重合体粒子において、酸素原子は表面に偏在する。なお、これによる効果については詳しくは後述する。
【００５７】
ここで、本明細書において、上記「フッ化ビニリデン共重合体粒子の表面」とは、フッ化ビニリデン共重合体粒子の最表面及びこの最表面より０〜１０ｎｍの深さを含む領域である。また、「フッ化ビニリデン共重合体粒子の表面以外」とは、上記領域を除く、フッ化ビニリデン共重合体粒子の領域を意味するものとする。
【００５８】
本実施形態に係るフッ化ビニリデン共重合体粒子において、フッ化ビニリデン共重合体の表面に存在する元素のうち、酸素原子比率は９ａｔｏｍｉｃ％以上であることが好ましい。フッ化ビニリデン共重合体粒子表面の酸素原子比率は、Ｘ線光電子分光法（ＸＰＳ：X-ray Photoelectron Spectroscopy）測定によって求められる。
【００５９】
ここで、ＸＰＳとは、試料表面にＸ線を照射することで発生する元素固有の光電子の運動エネルギーを検出及び解析することで、試料表面の化学結合状態分析や元素組成分析を行うことができる分析手法である。このＸＰＳは、本実施形態に係るフッ化ビニリデン共重合体粒子表面の元素組成分析のために採用されている。ＸＰＳにおいて、試料表面の元素組成は各元素のピーク面積を各元素の感度係数でそれぞれ除した値から算出することができる。なお、本明細書において、酸素原子比率を算出するためにＸＰＳで検出する「フッ化ビニリデン共重合体粒子の表面に存在する元素」とは、具体的には、炭素（Ｃ）、フッ素（Ｆ）または酸素（Ｏ）原子であり、他の元素が存在する場合であってもＣ、Ｆ、Ｏのみが存在する表面とすることができる。
【００６０】
本実施形態に係るフッ化ビニリデン共重合体粒子の平均粒子径は、特に限定されず、例えば、１０ｎｍ以上、１μｍ以下とすることができる。本実施形態に係るフッ化ビニリデン共重合体粒子の平均粒子径の測定方法は、後述する実施例において説明する。
【００６１】
〔フッ化ビニリデン共重合体粒子の製造方法〕
本実施形態に係るフッ化ビニリデン共重合体粒子は、従来公知の方法によって造粒することによって得ることができる。
【００６２】
本実施形態に係るフッ化ビニリデン共重合体の製造方法（以下、本製造方法ともいう）では、フッ化ビニリデン重合体の重合が終了する直前に、上述した酸素原子含有化合物を添加する。この方法により、得られるフッ化ビニリデン共重合体粒子の表面に酸素原子が偏在する。
【００６３】
本製造方法においては、はじめに、フッ化ビニリデン共重合体を得るために、フッ化ビニリデンと、酸素原子含有化合物とを、さらに必要な場合には、フッ化アルキルビニル化合物等の他の化合物とを共重合する。その際、フッ化ビニリデンの仕込み量は、重合において仕込む全単量体の総量を１００質量部とすると、５０質量部以上であることが好ましく、６０質量部以上であることがより好ましく、７０質量部以上であることがさらに好ましい。
【００６４】
また、上記酸素原子含有化合物の仕込み量は、重合において仕込む全単量体の総量を１００質量部とすると、０．０１質量部以上、１０質量部以下であることが好ましく、０．０２質量部以上、９質量部以下であることがより好ましく、０．０３質量部以上、８質量部以下であることがさらに好ましい。
【００６５】
また、他の化合物の仕込み量は、重合において仕込む全単量体の総量を１００質量部とすると、１質量部以上、５０質量部以下であることが好ましく、２質量部以上、４０質量部以下であることがより好ましく、３質量部以上、３０質量部以下であることがさらに好ましい。
【００６６】
本製造方法において、フッ化ビニリデン共重合体を重合する方法としては、特に限定はなく、従来公知の重合方法を用いることができる。重合方法としては、例えば懸濁重合、乳化重合、ソープフリー乳化重合、ミニエマルション重合、シード乳化重合及び溶液重合等が挙げられるが、その中でも乳化重合、ソープフリー乳化重合、ミニエマルション重合、シード乳化重合が特に好ましい。
【００６７】
上記乳化重合とは、ラジカル重合の一種であり、水等の媒体と、媒体に難溶な単量体と乳化剤（以下、界面活性剤とも記す）とを混合し、そこに媒体に溶解可能な重合開始剤を加えて行う重合方法である。乳化重合において、フッ化ビニリデン及び他の化合物の他に、分散媒、界面活性剤及び重合開始剤が用いられる。
【００６８】
懸濁重合とは、懸濁剤などを含む水中で油溶性の重合開始剤を非水溶性のモノマーに溶かし、これを機械的撹拌により懸濁及び分散させて行われる重合方法である。懸濁重合では、モノマー液滴中で重合が進行することで、フッ化ビニリデン系重合体微粒子が得られる。
【００６９】
ソープフリー乳化重合とは、上記乳化重合を行う際に用いるような通常の乳化剤を用いることなく行われる乳化重合である。ソープフリー乳化重合によって得られたフッ化ビニリデン共重合体は、乳化剤が重合体粒子内に残存しないため好ましい。
【００７０】
ミニエマルション重合とは、超音波発振器などを用いて強いせん断力をかけることでモノマー液滴をサブミクロンサイズまで微細化して行われる重合である。ミニエマルション重合では、微細化されたモノマー液滴を安定化させるために、ハイドロホープという難水溶性物質を添加する。理想的なミニエマルション重合では、モノマー液滴が重合することで、それぞれフッ化ビニリデン重合体の微粒子となる。
【００７１】
シード乳化重合とは、上記のような重合方法で得られた微粒子を他の単量体からなる重合体で被覆する重合である。微粒子の分散液に、さらにフッ化ビニリデン及び他の単量体と、分散媒、界面活性剤、重合開始剤等が用いられる。
【００７２】
上記分散媒としては特に限定はなく、従来公知のものを用いることができるが、分散媒として水を用いることが好ましい。
【００７３】
上記界面活性剤としては、非イオン性界面活性剤、カチオン性界面活性剤、アニオン性界面活性剤、両性界面活性剤のいずれでもよく、複数種類を組み合わせて使用してもよい。界面活性剤としては、ポリフッ化ビニリデンの重合に従来から使用されている過フッ素化界面活性剤、部分フッ素化界面活性剤及び非フッ素化界面活性剤等が好適である。それらのうち、パーフルオロアルキルスルホン酸及びその塩、パーフルオロアルキルカルボン酸及びその塩、フルオロカーボン鎖又はフルオロポリエーテル鎖を有するフッ素系界面活性剤を使用することが好ましく、パーフルオロアルキルカルボン酸及びその塩を用いることがより好ましい。本実施形態では、乳化剤として、上記のうちから選択される１種単独又は２種以上を使用することができる。
【００７４】
乳化剤の添加量は、重合に用いられる全単量体の総量を１００質量部とすると、０．００５〜２２質量部であることが好ましい。
【００７５】
上記重合開始剤としては、特に限定はなく、従来公知のものを用いることができる。重合開始剤としては、水溶性過酸化物、水溶性アゾ系化合物又はレドックス開始剤系が用いられる。水溶性過酸化物としては、例えば、過硫酸アンモニウム及び過硫酸カリウム等が挙げられる。水溶性アゾ系化合物としては、例えば、ＡＩＢＮ及びＡＭＢＮ等が挙げられる。レドックス開始剤系としては、例えば、アスコルビン酸−過酸化水素が挙げられる。重合開始剤は好ましくは水溶性過酸化物である。これらの重合開始剤は、１種単独又は２種以上を組み合わせて用いることができる。
【００７６】
重合開始剤の添加量は、重合に用いられる全単量体の総量を１００質量部とすると、０．０１〜５質量部であることが好ましい。
【００７７】
本製造方法では、得られるフッ化ビニリデン共重合体粒子の重合度を調節するために、連鎖移動剤を用いてもよい。連鎖移動剤としては、例えば、酢酸エチル、酢酸メチル、炭酸ジエチル、アセトン、エタノール、ｎ−プロパノール、アセトアルデヒド、プロピルアルデヒド、プロピオン酸エチル、及び四塩化炭素等を挙げることができる。
【００７８】
また、必要に応じてｐＨ調整剤を用いてもよい。ｐＨ調整剤としては、リン酸二水素ナトリウム、リン酸水素二ナトリウム及びリン酸二水素カリウム等の緩衝能を有する電解質物質、ならびに水酸化ナトリウム、水酸化カリウム、水酸化バリウム、水酸化カルシウム、アンモニア等の塩基性物質が挙げられる。
【００７９】
また、必要に応じて沈降防止剤、分散安定剤、腐食防止剤、防カビ剤、湿潤剤等の他の任意成分を用いてもよい。
【００８０】
この任意成分の添加量は、重合に用いられる全単量体の総量を１００質量部とすると、０．０１〜１０質量部であることが好ましく、０．０２〜７質量部であることがより好ましい。
【００８１】
（重合条件）
本製造方法に係るフッ化ビニリデン共重合体の重合において、重合温度は、重合開始剤の種類等によって、適宜選択すればよいが、例えば、０〜１２０℃、好ましくは２０〜１１０℃、より好ましくは４０〜１００℃に設定すればよい。
【００８２】
また、重合圧力は、例えば、０〜１０ＭＰａ、好ましくは０．５〜８ＭＰａ、より好ましくは１〜６ＭＰａである。
【００８３】
重合時間は、特に制限されないが、生産性等を考慮すると、１〜２４時間であることが好ましい。
【００８４】
また、このようにして得られたフッ化ビニリデン共重合体粒子は、分散液のままの状態で使用してもよいし、塩析、凍結粉砕、スプレードライ、及びフリーズドライ等から選ばれる少なくとも１種類の方法で粉体化し、それを水などの分散媒に物理的又は化学的に再分散させて使用してもよい。また、未処理のフッ化ビニリデン共重合体粒子を含む分散液に、界面活性剤、ｐＨ調整剤、沈降防止剤、分散安定剤、腐食防止剤、防カビ剤、湿潤剤等をさらに含ませてもよいし、透析膜又はイオン交換樹脂などによって不純物を除去してもよい。
【００８５】
以上のようにして得られたフッ化ビニリデン共重合体粒子は、単独で用いてもよく、他の物質等と組み合わせて使用してもよい。以下、本実施形態に係るフッ化ビニリデン共重合体の利用例について説明する。
【００８６】
本実施形態に係るフッ化ビニリデン共重合体粒子は、例えば、分散液の形態で用いることができる。このような分散液は、本実施形態に係るフッ化ビニリデン共重合体粒子と、分散媒とを含むものとする。
【００８７】
本実施形態において、分散液におけるフッ化ビニリデン共重合体粒子の含有量は、分散液の全量を１００質量部とすると、６０質量部以下であることが好ましい。
【００８８】
本実施形態に係る分散液の溶媒は、例えば、水であることが好ましいが、水と混和する任意の非水溶媒と水との混合液であって、フッ化ビニリデン樹脂を溶解せず、分散、懸濁、又は乳化し得る液体であれば特に限定されるものではない。上記非水溶媒としては、例えば、Ｎ−メチルピロリドン、ジメチルホルムアミド、Ｎ，Ｎ−ジメチルアセトアミド等のアミド化合物；トルエン、キシレン、ｎ−ドデカン、テトラリン等の炭化水素；メタノール、エタノール、イソプロピルアルコール、２−エチル−１−ヘキサノール、１−ノナノール、ラウリルアルコール等のアルコール；アセトン、メチルエチルケトン、シクロヘキサノン、ホロン、アセトフェノン、イソホロン等のケトン；酢酸ベンジル、酪酸イソペンチル、乳酸メチル、乳酸エチル、乳酸ブチル等のエステル；ｏ−トルイジン、ｍ−トルイジン、ｐ−トルイジン等のアミン化合物；γ−ブチロラクトン、δ−ブチロラクトン等のラクトン；ジメチルスルホキシド、スルホラン等のスルホキシド・スルホン化合物等が挙げられる。これらの非水溶媒は、水と任意の割合で混合して用いる。水は単独で用いてもよいし、水とこれら非水溶媒を一種類もしくは二種類以上を混合した混合溶媒であってもよい。
【００８９】
また、必要に応じて、ｐＨ調整剤、沈降防止剤、分散安定剤、腐食防止剤、防カビ剤および湿潤剤等を用いてもよい。
【００９０】
（コーティング組成物）
本実施形態に係るフッ化ビニリデン共重合体粒子は、コーティング組成物においても用いることができる。
【００９１】
本実施形態に係るコーティング組成物は、負極層及び正極層（電極）とそれらの間に設けられるセパレータとを備える二次電池において、電極とセパレータとの接着性を向上させるためのフッ素樹脂層を形成するために用いられる組成物である。本実施形態に係るコーティング組成物は、少なくとも本実施形態に係るフッ化ビニリデン共重合体粒子を含むものであればよい。したがって、本実施形態の一例として、コーティング組成物は、二次電池における負極層と正極層との間に設けられるセパレータの少なくとも一方の面に設けられるフッ素樹脂層の形成のためのコーティング組成物であって、上述した分散液を含むものであってもよい。また、他の例として、コーティング組成物は、二次電池における負極層と正極層との間に設けられるセパレータに接するように、負極層及び正極層の少なくとも一方の面に設けられるフッ素樹脂層の形成のためのコーティング組成物であって、本実施形態に係るフッ化ビニリデン共重合体粒子を含むものとしてもよい。本実施形態に係るコーティング組成物を用いれば、電極とセパレータとの接着性を効率的に向上させることができる。
【００９２】
コーティング組成物において、上記重合によって得られたフッ化ビニリデン共重合体粒子はそのままの状態で分散液と併せて使用してもよいし、あるいは、塩析、凍結粉砕、スプレードライ、およびフリーズドライ等から選ばれる少なくとも１種類の方法で粉体化してから分散液と併せて使用してもよい。フッ化ビニリデン共重合体粒子を含んだ分散液をコーティング組成物として使用する場合、コーティング組成物は分散媒に分散させたままであってもよいし、別途用意した水などの分散媒に物理的または化学的に再分散させてもよい。また、粉体化させて使用する場合は、水などの分散媒に物理的または化学的に再分散させて使用してもよい。
分散媒は、水であることが好ましいが、水と混和する任意の溶媒と水との混合液であって、フッ化ビニリデン系樹脂及びフィラーを溶解せず、分散、懸濁、又は乳化し得る溶媒であれば特に限定されるものではない。上述した非水溶媒は水と任意の割合で混合して用いる。水は単独で用いてもよいし、水とこれら非水溶媒を一種類もしくは二種類以上を混合した混合分散媒であってもよい。
【００９３】
分散媒を用いる場合、コーティング組成物が含有する分散媒の含有量は、フッ化ビニリデン共重合体粒子の含有量を１００質量部とすると、６０〜３５００質量部であることが好ましい。
【００９４】
本実施形態に係るコーティング組成物は、増粘剤をさらに含んでもよい。増粘剤を含むことで、コーティング組成物の粘度の調整やフッ化ビニリデン系樹脂及び後述するフィラーの分散性を向上させることができる。
【００９５】
上記増粘剤としては、例えば、カルボキシメチルセルロース、メチルセルロース、ヒドロキシプロピルセルロース、ヒドロキシプロピルメチルセルロース、ヒドロキシエチルセルロース等のセルロース化合物；上記セルロース化合物のアンモニウム塩又はアルカリ金属塩；ポリ（メタ）アクリル酸、変性ポリ（メタ）アクリル酸等のポリカルボン酸；上記ポリカルボン酸のアルカリ金属塩；ポリビニルアルコール、変性ポリビニルアルコール、エチレン−ビニルアルコール共重合体等のポリビニルアルコール系（共）重合体；（メタ）アクリル酸、マレイン酸及びフマル酸等の不飽和カルボン酸と、ポリビニルピロリドン、ポリビニルブチラール又はビニルエステルとの共重合体の鹸化物等の水溶性ポリマー等が挙げられる。なかでも、セルロース化合物及びその塩が好ましい。
【００９６】
コーティング組成物が増粘剤を含有する場合、増粘剤の含有量は、コーティング組成物中のフッ化ビニリデン共重合体粒子の含有量を１００質量部とすると、１０質量部以下であることが好ましく、５質量部以下であることがより好ましい。
【００９７】
また、必要に応じて、コーティング組成物は、フィラーを含有していてもよい。フィラーを含むことで、セパレータの耐熱性やイオン透過性を向上させることができる。フィラーとしては、例えば、二酸化ケイ素（ＳｉＯ２）、アルミナ（Ａｌ２〇３）、二酸化チタン（ＴｉＯ２）、酸化カルシウム（ＣａＯ）、酸化ストロンチウム（ＳｒＯ）、酸化バリウム（ＢａＯ）、酸化マグネシウム（ＭｇＯ）、酸化亜鉛（ＺｎＯ）、チタン酸バリウム（ＢａＴｉＯ３）等の酸化物；水酸化マグネシウム（Ｍｇ（ＯＨ）２）、水酸化カルシウム（Ｃａ（ＯＨ）２）、水酸化亜鉛（Ｚｎ（ＯＨ）２）、水酸化アルミニウム（Ａｌ（ＯＨ）３）、水酸化酸化アルミニウム（ＡｌＯ（ＯＨ））等の水酸化物；炭酸カルシウム（ＣａＣＯ３）等の炭酸塩；硫酸バリウム等の硫酸塩；窒化物；粘土鉱物；及びベーマイト等が挙げられる。フィラーとしては、電池の安全性及び塗液安定性の観点からアルミナ、二酸化ケイ素、酸化マグネシウム、水酸化マグネシウム、炭酸マグネシウム、酸化亜鉛及びベーマイトが好ましい。フィラーは、単体で用いてもよいし、二種以上を用いてもよい。
【００９８】
コーティング組成物がフィラーを含有する場合、フィラーの含有量は、コーティング組成物中のフッ化ビニリデン共重合体粒子の含有量を１００質量部とすると、１０〜９００質量部であることが好ましい。
【００９９】
また、本実施形態に係るコーティング組成物は、上述した各成分に加えて、さらに界面活性剤、ｐＨ調整剤、沈降防止剤、腐食防止剤、分散安定剤、防カビ剤、湿潤剤及び消泡剤等をさらに含有していてもよい。
【０１００】
〔フッ素樹脂層〕
本実施形態に係るフッ化ビニリデン共重合体粒子は、フッ素樹脂層において用いてもよい。
【０１０１】
本実施形態におけるフッ素樹脂層は、本実施形態に係るコーティング組成物を、セパレータ又は電極に塗布し、乾燥させることによって形成されるものである。
【０１０２】
フッ素樹脂層の膜厚は、特に限定されるものではないが、０．１μｍ以上、１０μｍ以下であることが好ましく、０．２μｍ以上、９．５μｍ以下であることがより好ましく、０．３μｍ以上、９μｍ以下であることがさらに好ましい。
【０１０３】
本実施形態に係るコーティング組成物は、フッ素樹脂層の膜厚が上記の範囲内に収まるように塗布される。
【０１０４】
コーティング組成物を塗布する方法としては、例えばドクターブレード法、リバースロール法、コンマバー法、グラビヤ法、エアーナイフ法、ダイコート法及びディップコート法等の方法を適用することができる。
【０１０５】
コーティング組成物を塗布して得られる塗膜の乾燥処理は、好ましくは４０〜１５０℃、より好ましくは４５〜１３０℃の温度範囲において、好ましくは１〜５００分間、より好ましくは２〜３００分間の処理時間で行われる。
【０１０６】
本実施形態に係るフッ素樹脂層は、負極層と正極層との間に設けられるセパレータの少なくとも一方面に設けられてもよいし、負極層及び正極層の少なくとも何れかにおいて、セパレータと接するように設けられてもよい。
【０１０７】
本実施形態に係るフッ素樹脂層は、セパレータと電極との間に設けることによって、セパレータと電極との間に十分な接着性を与えることができる。
【０１０８】
本実施形態に係るフッ素樹脂層を設けられたセパレータと電極との剥離強度は、例えば、０．１〜１．８ｇｆ／ｍｍ程度である。剥離強度の測定方法は、後述する実施例において説明する。
【０１０９】
〔セパレータ〕
本実施形態に係るコーティング組成物は、例えばセパレータにおいても用いることができる。本実施形態に係るセパレータは、上述したコーティング組成物から形成されたフッ素樹脂層がセパレータの少なくとも一方の面に設けられてなるものである。
【０１１０】
本実施形態に係るセパレータは、電気的に安定であり、電気伝導性を有していない。また本実施形態に係るセパレータは、内部に空孔又は空隙を有する多孔質基材が用いられイオン透過性に優れている。多孔質基材としては、例えば、ポリオレフィン系高分子（例えば、ポリエチレン、ポリプロピレン等）、ポリエステル系高分子（例えば、ポリエチレンテレフタレート等）、ポリイミド系高分子（例えば、芳香族ポリアミド系高分子、ポリエーテルイミド等）、ポリエーテルスルホン、ポリスルホン、ポリエーテルケトン、ポリスチレン、ポリエチレンオキサイド、ポリカーボネート、ポリ塩化ビニル、ポリアクリロニトリル、ポリメチルメタクリレート、セラミックス等、及びこれらの少なくとも２種の混合物からなる単層又は多層の多孔膜；不織布；ガラス；並びに紙等を挙げることができる。なお、前述のポリマーとしては、変性されたものが挙げられる。
【０１１１】
多孔質基材としては、ポリオレフィン系高分子（例えばポリエチレン、ポリプロピレン等）が好ましく、シャットダウン機能の観点からポリエチレンを含むことがより好ましく、シャットダウン機能と耐熱性の両立の観点から９５質量％以上のポリエチレンと５質量％以下のポリプロピレンとを含むことがさらに好ましい。
【０１１２】
また、多孔質基材の厚さは、力学特性及び内部抵抗の観点から、３μｍ以上２５μｍ以下が好ましく、５μｍ以上２５μｍがより好ましい。
【０１１３】
多孔質基材の表面には、コーティング組成液との濡れ性を向上させる目的で、コロナ処理、プラズマ処理、火炎処理、又は紫外線照射処理等を施しても良い。なお、本実施形態に係るセパレータは、本実施形態に係るフッ素樹脂層が、負極層及び正極層に対向する面のうち少なくとも一方の面に設けられたものであってもよい。
【０１１４】
〔二次電池用電極〕
本実施形態における負極層および正極層は、特に限定されず、例えば、非水電解質二次電池等の二次電池における公知の負極層および正極層を用いることができる。
【０１１５】
一例において、負極層および正極層は、電極合剤の層が集電体上に設けられた構成である。電極合剤層は、集電体の少なくとも一方の面に形成されていればよい。電極合剤は、例えば、電極活物質とバインダー組成物とを含有し得る。このバインダー組成物は、本実施形態に係るフッ化ビニリデン共重合体粒子、及び上述した分散媒を含むものである。
【０１１６】
上記電極活物質は、特に限定されるものではなく、例えば、従来公知の負極用の電極活物質（負極活物質）又は正極用の電極活物質（正極活物質）を用いることができる。
【０１１７】
上記負極活物質としては、例えば、人工黒鉛、天然黒鉛、難黒鉛化炭素、易黒鉛化炭素、活性炭、又はフェノール樹脂及びピッチ等を焼成炭化したもの等の炭素材料；Ｃｕ、Ｌｉ、Ｍｇ、Ｂ、Ａｌ、Ｇａ、Ｉｎ、Ｓｉ、Ｇｅ、Ｓｎ、Ｐｂ、Ｓｂ、Ｂｉ、Ｃｄ、Ａｇ、Ｚｎ、Ｈｆ、Ｚｒ及びＹ等の金属・合金材料；及びＧｅＯ、ＧｅＯ２、ＳｎＯ、ＳｎＯ２、ＰｂＯ、ＰｂＯ２等の金属酸化物等が挙げられる。
【０１１８】
また、上記正極活物質としては、少なくともリチウムを含むリチウム系正極活物質が好ましい。
【０１１９】
リチウム系正極活物質としては例えば、ＬｉＣｏＯ２、ＬｉＮｉｘＣｏ１−ｘＯ２（０≦ｘ≦１）等の一般式ＬｉＭＹ２（Ｍは、Ｃｏ、Ｎｉ、Ｆｅ、Ｍｎ、Ｃｒ、Ｖ等の遷移金属の少なくとも一種：ＹはＯ、Ｓ等のカルコゲン元素）で表わされる複合金属カルコゲン化合物、ＬｉＭｎ２Ｏ４等のスピネル構造をとる複合金属酸化物、及びＬｉＦｅＰＯ４などのオリビン型リチウム化合物等が挙げられる。
【０１２０】
また、バインダー組成物としては、本実施形態に係るフッ化ビニリデン共重合体粒子に加えて、さらに他のフッ化ビニリデン重合体、ポリテトラフルオロエチレン（ＰＴＦＥ）、スチレンブタジエンゴム（ＳＢＲ）、ポリアクリル酸、ポリイミド、カルボキシメチルセルロース等のセルロース化合物、セルロース化合物のアンモニウム塩及びアルカリ金属塩、並びにポリアクリロニトリル（ＰＡＮ）等を含むものが挙げられる。
【０１２１】
電極合剤は、上記各成分に加えて、例えば、カーボンブラック、アセチレンブラック、ケッチェンブラック、黒鉛粉末、カーボンファイバー、及びカーボンナノチューブ等の導電助剤；ポリビニルピロリドンなどの顔料分散剤；及びポリアクリル酸、ポリメタクリル酸等の接着補助剤等をさらに含んでいてもよい。
【０１２２】
集電体は負極層及び正極層の基材であり、電気を取り出すための端子である。集電体の材質としては、特に限定されるものではなく、アルミニウム、銅、鉄、ステンレス鋼、鋼、ニッケル、チタン等の金属箔あるいは金属鋼等を用いることができる。
【０１２３】
集電体の厚さは、特に限定されるものではないが、５〜１００μｍであることが好ましく、５〜７０μｍであることがより好ましい。
【０１２４】
電極合剤層の厚さは、特に限定されるものではないが、通常は６〜１０００μｍであり、７〜５００μｍであることが好ましい。
【０１２５】
電極では、フッ素樹脂層が、負極層及び正極層の少なくとも何れかにおいて、セパレータと接するように設けられていてもよい。
【０１２６】
〔電解質〕
本実施形態における二次電池に用いられる電解質は、特に限定されず、例えば、二次電池における公知の電解質を用いることができる。電解質としては、例えば、ＬｉＰＦ４、ＬｉＢＦ４、ＬｉＣｌＯ４、ＬｉＡｓＦ６、ＬｉＳｂＦ６、ＬｉＣＦ３ＳＯ３、Ｌｉ（ＣＦ３ＳＯ２）２Ｎ、ＬｉＣ４Ｆ９ＳＯ３、Ｌｉ（ＣＦ３ＳＯ２）３Ｃ、ＬｉＢＰｈ４等が挙げられる。本実施形態における二次電池では、電解質を非水系溶媒に溶解させた電解液を用いることもできる。非水系溶媒としては、例えば、エチレンカーボネート、プロピレンカーボネート、ブチレンカーボネート、フロロエチレンカーボネート、ジフロロエチレンカーボネート等の環状カーボネート、ジメチルカーボネート、ジエチルカーボネート、エチルメチルカーボネート、及びそのフッ素置換体等の鎖状カーボネート、γ−ブチロラクトン、γ−バレロラクトン等の環状エステルあるいはこれらの混合溶媒等が挙げられる。
【０１２７】
〔二次電池〕
本実施形態に係る二次電池は、本実施形態に係るセパレータを備えるものである。本実施形態において、二次電池は、上述のフッ素樹脂層が設けられた電極を備える構成であってもよい。
【０１２８】
本実施形態に係る二次電池としては、例えば電解質の種類によって分類することができる。具体的には、例えば、非水電解質二次電池、および固体電解質二次電池等が挙げられ、中でも非水電解質二次電池が好ましい。
【０１２９】
非水電解質二次電池としては、例えば、ゲル電解質を含むポリマー電池等も含まれる。なお、非水電解質二次電池における他の部材については特に限定されるものでなく、例えば、従来用いられている部材を用いることができる。
【０１３０】
非水二次電池の製造方法としては、例えば、負極層と正極層とをセパレータを介して重ね合わせ、電池容器に入れ、電池容器に電解液を注入して封口する方法が挙げられる。この製造方法において、電極液の注入後の熱プレスによって、コーティング組成物に含有されるフッ化ビニリデン樹脂の少なくとも一部が溶融され、セパレータと接着する。
【０１３１】
熱プレスの温度は、セパレータ基材が溶融しない温度であれば特に限定されないが、例えば、３０〜１５０℃とすることができる。また、熱プレスの圧力は、特に限定されないが、例えば、１〜３０ＭＰａとすることができる。
【０１３２】
以下に実施例を示し、本発明の実施の形態についてさらに詳しく説明する。もちろん、本発明は以下の実施例に限定されるものではなく、細部については様々な態様が可能であることはいうまでもない。さらに、本発明は上述した実施形態に限定されるものではなく、請求項に示した範囲で種々の変更が可能であり、それぞれ開示された技術的手段を適宜組み合わせて得られる実施形態についても本発明の技術的範囲に含まれる。また、本明細書中に記載された文献の全てが参考として援用される。
【実施例】
【０１３３】
後述のように、本発明に係るフッ化ビニリデン共重合体粒子を用いて、セパレータを製造し、それを用いて剥離強度試験を行った。なお、具体的な実施例の説明の前に、本明細書における「固形分濃度」および「粒子径」の算出方法について以下に記載する。
【０１３４】
〔固形分濃度〕
重合により調製したラテックス約５ｇをアルミ製のカップに入れ、８０℃で３時間乾燥し、乾燥前後の重量を測定することによって濃度を算出した。
【０１３５】
〔粒子径〕
粒子径は、動的光散乱法の正則化解析によって算出した。具体的には、ＢＥＣＫＭＡＮ ＣＯＵＬＴＥＲ社製「ＤｅｌｓａＭａｘＣＯＲＥ」を使用し、ＪＩＳ Ｚ ８８２８に準拠して測定し、正則化解析によって得られる大小２つのピークのうち、大きいピークを粒子径とした。
【０１３６】
各実施例における、フッ化ビニリデン共重合体粒子の調整方法について以下に記載する。
【０１３７】
〔実施例１〕
オートクレーブに、分散媒としてイオン交換水３３０質量部を入れ、３０分間の窒素バブリングによって脱気を行った。次に、界面活性剤としてパーフルオロオクタン酸アンモニウム塩（ＰＦＯＡ）１．０質量部を仕込み、４．５ＭＰａまで加圧して窒素置換を３回行った。次に、連鎖移動剤として酢酸エチル０．０５質量部、フッ化ビニリデン（ＶＤＦ）３５質量部、他の化合物としてヘキサフルオロプロピレン（ＨＦＰ）８．０質量部を上記オートクレーブ中に添加した。それから、撹拌下で８０℃に昇温後、重合開始剤として５ｗｔ％過硫酸アンモニウム水溶液を過硫酸アンモニウム換算で０．１質量部に相当する量を入れて重合を開始した。反応開始後、２．５ＭＰａまで圧力が降下したところで、ＶＤＦ５６．９質量部を缶内圧力が２．５ＭＰａで維持するように連続添加した。反応開始後、連続添加するＶＤＦのうち５０質量％以上添加した時点で、酸素原子含有化合物としてアクリル酸（ＡＡ）０．１質量部を添加した。１．５ＭＰａまで圧力が降下したところで重合を完了として、粒子を含むラテックス（分散液）を得た。得られたラテックスの固形分濃度は２１．１ｗｔ％であり、粒子径は１４０ｎｍであった。
【０１３８】
〔実施例２〕
酸素原子含有化合物としてマレイン酸モノメチル（ＭＭＭ）を用いた以外は実施例１と同様に重合して、粒子を含むラテックスを得た。得られたラテックスの固形分濃度は２０．８ｗｔ％であり、粒子径は１５０ｎｍであった。
【０１３９】
〔実施例３〕
酸素原子含有化合物としてアクリロイロキシプロピルコハク酸（ＡＰＳ）を用いた以外は実施例１と同様に重合して、粒子を含むラテックスを得た。得られたラテックスの固形分濃度は２１．０ｗｔ％であり、粒子径は１５０ｎｍであった。
【０１４０】
〔実施例４〕
オートクレーブに、分散媒としてイオン交換水３３０質量部を入れ、３０分間の窒素バブリングによって脱気を行った。次に、界面活性剤としてパーフルオロオクタン酸アンモニウム塩（ＰＦＯＡ）０．７質量部を仕込み、４．５ＭＰａまで加圧して窒素置換を３回行った。次に、連鎖移動剤として酢酸エチル０．０５質量部、フッ化ビニリデン（ＶＤＦ）３５質量部を上記オートクレーブ中に添加した。それから、撹拌下で８０℃に昇温後、重合開始剤として５ｗｔ％過硫酸アンモニウム水溶液を過硫酸アンモニウム換算で０．１質量部に相当する量を入れて重合を開始した。反応開始後、２．５ＭＰａまで圧力が降下したところで、ＶＤＦ６４．９質量部を缶内圧力が２．５ＭＰａで維持するように連続添加した。反応開始後、連続添加するＶＤＦのうち５０質量％以上添加した時点で、酸素原子含有化合物としてＡＰＳ０．１質量部を添加した。１．５ＭＰａまで圧力が降下したところで重合を完了として、粒子を含むラテックスを得た。得られたラテックスの固形分濃度は２１．４ｗｔ％であり、粒子径は１７０ｎｍであった。
【０１４１】
〔比較例１〕
第一段重合工程として、実施例１と同様にフッ化ビニリデン共重合体を得た。
【０１４２】
次に、第二段重合工程として、オートクレーブに、分散媒としてイオン交換水７００質量部を入れ、３０分間の窒素バブリングによって脱気を行った。次に、水分散した第一段重合体粒子１００質量部、及び界面活性剤としてＰＦＯＡ０．５質量部を仕込み、４．５ＭＰａまで加圧して窒素置換を３回行った。それから、連鎖移動剤として酢酸エチル０．０５質量部、ＶＤＦ９２質量部、他の化合物としてＨＦＰ８．０質量部を上記オートクレーブ中に添加した。次に、撹拌下で８０℃に昇温後、重合開始剤として５ｗｔ％過硫酸アンモニウム水溶液を過硫酸アンモニウム換算で０．１質量部に相当する量を入れて重合を開始した。反応開始後、１．５ＭＰａまで圧力が降下したところで第二段重合工程を完了とし、粒子を含むラテックスを得た。得られたラテックスの固形分濃度は１０．９ｗｔ％であり、粒子径は１６０ｎｍであった。
【０１４３】
〔比較例２〕
第一段重合工程として、実施例２と同様にフッ化ビニリデン共重合体を得た。
【０１４４】
次に、第二段重合工程として、比較例１と同様に重合して粒子を含むラテックスを得た。得られたラテックスの固形分濃度は１０．６ｗｔ％であり、粒子径は１７０ｎｍであった。
【０１４５】
〔比較例３〕
第一段重合工程として、実施例２と同様にフッ化ビニリデン共重合体を得た。
【０１４６】
次に、第二段重合工程として、比較例１と同様に重合して粒子を含むラテックスを得た。得られたラテックスの固形分濃度は１０．８ｗｔ％であり、粒子径は１６０ｎｍであった。
【０１４７】
〔比較例４〕
第一段重合工程として、実施例２と同様にフッ化ビニリデン共重合体を得た。
【０１４８】
次に、第二段重合工程として、ＨＦＰを使用せずＶＤＦを９２質量部から１００質量部に変更した以外は、比較例１と同様に重合して、粒子を含むラテックスを得た。得られたラテックスの固形分濃度は１０．５ｗｔ％であり、粒子径は１９０ｎｍであった。
【０１４９】
〔ＨＦＰ導入量〕
重合により調製したラテックス中のフッ化ビニリデン共重合体粒子に含まれるＨＦＰ導入量は１９Ｆ−ＮＭＲ（ＢＵＲＵＫＡＲ社製）で測定した。塩析によって粉体化したポリマー４０ ｍｇをアセトン−ｄ６  ９６０ ｍｇに溶解させ測定用サンプルとした。ＨＦＰ単位に由来するＣＦ３部分のピークは−７０−〜８０ ｐｐｍ付近の２本のピークに相当し、ＶＤＦおよびＨＦＰ単位（全単量体）に由来するＣＦ２部分のピークは−９０ ｐｐｍ以下のピークに相当する。これらのピーク強度からＨＦＰ導入量を（２）式によって求めることが出来る。
ＨＦＰ導入量［ｍｏｌ％］＝ＨＦＰピーク面積／全単量体ピーク面積×１００                                                                            ・・・（２）式
〔融点〕
重合により調製した分散液中のフッ化ビニリデン共重合体粒子の融点の測定はフィルムの形態で測定した。フィルムは以下の操作によって作製した。剥離剤を噴霧した２枚のアルミ箔の間に、縦５ｃｍ×横５ｃｍ×厚み１５０μｍの鋳型と塩析によって粉体化したポリマー約１ｇを挟み、２００℃でプレスした。融点は、ＤＳＣ（ＭＥＴＴＬＥＲ社製「ＤＳＣ−１」）を用いてＡＳＴＭ ｄ ３４１８に準拠して測定した。
【０１５０】
〔吸光度比（ＩＲ比）ＡＲ〕
各実施例又は各比較例において得られた粒子の分散液を０．５質量％の塩化カルシウムで塩析し、８０℃のオーブンで乾燥させることによって粉体化した。粉体化したフッ化ビニリデン共重合体粒子を２００℃で熱プレスし、厚さ約０．０１μｍのプレスシートを作製した。作製したプレスシートのＩＲスペクトルを、赤外分光光度計ＦＴ−７３０（株式会社堀場製作所製）を用いて、１５００ｃｍ−１〜４０００ｃｍ−１範囲で測定した。ＩＲ比ＡＲは、下記式によって求めた。
【０１５１】
ＡＲ＝Ａ１７６０／Ａ３０２０
上記式において、Ａ１７６０は１７６０ｃｍ−１付近に検出されるカルボニル基の伸縮振動に由来の吸光度であり、１６００ｃｍ−１〜１８００ｃｍ−１に検出されるピークをカルボニル基の伸縮振動に由来の吸光度とした。Ａ３０２０は３０２０ｃｍ−１付近に検出されるＣＨの伸縮振動に由来の吸光度であり、２９００ｃｍ−１〜３１００ｃｍ−１に検出されるピークをカルボニル基の伸縮振動に由来の吸光度とした。
【０１５２】
〔ＸＰＳ〕
測定試料は以下の操作によって作製した。重合によって得られたラテックスを両性透析膜で洗浄した後、金属製の容器に広げ入れ、自然乾燥にて水分を除去した。さらに、粒子表面の状態が変化しないよう、常温下で真空乾燥を行い、乳鉢ですり潰すことで粒子状の粉体試料を得た。これをＸＰＳ測定用試料台にインジウム箔を用いて固定した。
【０１５３】
ＸＰＳの測定には、日本電子（株）製ＰＳ９０１０ＭＣを使用した。線源に、３０Ｗ（１０ｋＶ×５ｍＡ）のＡｌ−Ｋα線を使用し、４Ｗ（２ｋＶ×２ｍＡ）の中和銃で電子を補充し、光電子検出角９０度で測定を行った。各元素の結合エネルギーはワイドスキャン（パスエネルギー１０ｅＶ、ステップサイズ０．１ｅＶ）で測定し、６７６〜６９６ｅＶの範囲にＦ１ｓ軌道由来のピークと、５２２〜５４２ｅＶの範囲にＯ１ｓ軌道由来のピークと、２７８〜２９８ｅＶの範囲にＣ１ｓ軌道由来のピークを確認した。また、試料表面の元素組成分析はナロースキャン（パスエネルギー５０ｅＶ、ステップサイズ０．１ｅＶ）で測定し、スキャン回数は、Ｆ１ｓは１６、Ｏ１ｓは１２８、Ｃ１ｓは６４とした。ナロースキャンで得られたＯ１ｓ軌道ピーク面積をメーカー推奨の感度係数で除した値を、各元素の１ｓ軌道ピーク面積をメーカー推奨の感度係数で除した値の合計で割った値を、酸素原子比率として算出した。
【０１５４】
〔剥離強度試験〕
各実施例及び各比較例において得られたフッ化ビニリデン共重合体粒子を用いてフッ化ビニリデン共重合体粒子コーティングセパレータを作製し、電極（正極及び負極）との剥離強度試験を行った。フッ化ビニリデン共重合体粒子コーティングセパレータおよび電極の製造方法について、以下に詳細に記載する。
【０１５５】
（コーティング組成物の作製）
フッ化ビニリデン共重合体粒子１００重量部、ＣＭＣ（カルボキシメチルセルロース）（セロゲン４Ｈ、第一工業製薬製）２重量部に水を加えて固形分濃度１０質量％の組成物を調製し、これをコーティング組成物とした。
【０１５６】
（剥離強度測定用フッ素樹脂層コーティングセパレータの作製）
上記で得られたコーティング組成物をコロナ処理装置（春日電気社製）にてコロナ処理を施したセパレータ（ハイポアＮＤ４２０  旭化成製）の片面に、ウェット塗布量２４μｍ（番手１２）でワイヤーバーを用いて逐次コートし、７０℃で３０分間乾燥した。さらに７０℃で２時間の熱処理を実施した。
【０１５７】
（剥離強度測定用正極の作製）
ＬｉＮｉＣｏＭｎＯ２（ＭＸ６  ユミコア製）９４重量部、導電助剤（ＳｕｐｅｒＰ ＴＩＭＣＡＬ製）３重量部、ＰＶＤＦ（ポリフッ化ビニリデン）（ＫＦ＃７２００、クレハ製）３重量部にＮ−メチル−２−ピロリドンを加えてスラリーを作製し、Ａｌ箔（厚さ１５μｍ）に塗布した。乾燥した後、プレスし、１２０℃で３時間熱処理を実施し電極嵩密度が３．０［ｇ／ｃｍ３］、目付け量が１０３［ｇ／ｍ２］である正極を得た。
【０１５８】
（剥離強度測定用の負極の作製）
ＢＴＲ９１８（改質天然黒鉛、ＢＴＲ製）９５重量部、導電助剤（ＳｕｐｅｒＰ ＴＩＭＣＡＬ製）２重量部、ＳＢＲ（スチレンブタジエンゴム）ラテックス （ＢＭ−４００ 日本ゼオン製）２重量部、ＣＭＣ（カルボキシメチルセルロース） （セロゲン４Ｈ 第一工業製薬製）１重量部に水を加えてスラリーを作製し、Ｃｕ箔（厚さ１０μｍ）に塗布した。乾燥した後、プレスし、１５０℃で３時間熱処理を実施し電極嵩密度が１．６［ｇ／ｃｍ３］、目付け量が５０［ｇ／ｍ２］である負極を得た。
【０１５９】
（剥離強度測定用サンプルの作製および剥離強度の測定）
上記により得られた正極及び負極を２．５×５．０ｃｍに切り出し、フッ化ビニリデン共重合体粒子コーティングセパレータを３．０×６．０ｃｍに切ってそれぞれ接合させ、電解液（エチレンカーボネート（ＥＣ）／エチルメチルカーボネート（ＥＭＣ）＝３／７、ＬｉＰＦ６１．２Ｍ、ＶＣ１ｗｔ％）を１２０μｌ浸み込ませた後、Ａｌラミネートセル中に真空脱気封入し、一晩静置した。
【０１６０】
このＡｌラミネートセルを熱プレスすることによって、対正極の剥離強度測定用サンプル及び対負極の剥離強度測定用サンプルを得た。この対正極の剥離強度測定用サンプル、及びこの対負極の剥離強度測定用サンプルでは、熱プレスによって、コーティングセパレータと電極（正極又は負極）との界面にフッ化ビニリデン系樹脂膜が形成された。対正極の剥離強度測定用サンプルは、８０℃において、１分間の余熱の後、２分間、面圧約４ＭＰaで熱プレスを行うことで作製した。一方で、対負極の剥離強度測定用サンプルは、１００℃において、１分間の余熱の後、２分間、面圧約４ＭＰaで熱プレスを行うことで作製した。
【０１６１】
得られた正極の剥離強度測定用サンプル又は負極の剥離強度測定用サンプルについて、それぞれ正極又は負極を固定し、引張試験機（ＯＲＩＥＮＴＥＣ社製「ＳＴＡ−１１５０ ＵＮＩＶＥＲＳＡＬ ＴＥＳＴＩＮＧ ＭＡＣＨＩＮＥ」）を使用し、ヘッド速度２００ｍｍ／分で、１８０°剥離試験を行い、剥離強度を測定した。
【０１６２】
〔結果〕
各実施例および各比較例の粒子径、ＩＲ比、融点、および剥離強度の結果を、各実施例及び各比較例における粒子の仕込み組成比と併せて表１〜表３に示す。表１中、「内層」とは上述した第一段重合工程によって形成される粒子の中心部分である。「外層」とは、第二段重合工程によって形成されるものであって、内層を取り囲む層である。
【０１６３】
【表１】
2018172596.tif 000010
【０１６４】
【表２】
2018172596.tif 000011
【０１６５】
【表３】
2018172596.tif 000012
【産業上の利用可能性】
【０１６６】
本発明に係るフッ化ビニリデン共重合体粒子は、例えば、二次電池の製造において好適に利用することができる。